(57)【要約】【課題】  本発明は、アスベスト含有廃材中のアスベストの繊維状針状結晶物を非晶質の非石綿化するため、植物性有機酸とオルトリン酸との混合酸を用いてアスベスト含有廃材を混合酸溶液の中に浸漬し、アスベストを溶解処理することを課題とする。【解決手段】  本発明は、アスベスト含有廃材のアスベストを溶解処理するため、植物性有機酸とオルトリン酸の混合酸に中に、酸化剤として過酸化水素、天然ミネラルイオン含有植物皮果汁液組成物、超微粒子二酸化チタン、カリミョウバンを添加することによりアスベストの繊維状針状結晶を切断、溶解することを可能にした。【選択図】図１
2010110477.tif 000002
【特許請求の範囲】
【請求項１】
植物性有機酸とオルトリン酸および天然ミネラルイオン含有植物皮果汁液組成物による混合酸、過酸化水素、超微粒子二酸化チタン、カリミョウバンからなるアスベスト溶解剤。
【請求項２】
植物性有機酸が、パイナップル皮果汁液およびココナツ果汁液または柑橘皮果汁液の単独ないし複合皮果汁液であることを特徴とする請求項１に記載するアスベスト溶解剤。
【請求項３】
天然ミネラルイオン含有植物皮果汁液組成物が、イソ吉草酸と微少量のカルシウム、カリウム、マンガン、鉄、チタン、ケイ素、リン等の各種ミネラルイオンを含有することを特徴とする請求項１または２に記載するアスベスト溶解剤。
【請求項４】
アスベストを含有する壁材または吹付耐火材ないし断熱材に対し、前記請求項１から３のいずれか一に記載のアスベスト溶解剤を噴霧吹付けすることを特徴とするアスベスト無害化湿式処理方法。
【請求項５】
アスベストを含有する廃材を、前記請求項１から３のいずれか一に記載のアスベスト溶解剤で溶解する第一工程、第一工程の溶解後液を可溶性炭酸カルシウムを含む、塩化カルシウム、生石灰または消石灰を用いてアスベスト溶解成分を不溶性塩として変換固形化する第二工程を特徴とするアスベスト無害化湿式処理方法。
【請求項６】
アスベスト組成分の変換固形化物を農業用肥料に利用する請求項５に記載するアスベスト無害化湿式処理方法。
【請求項７】
イソ吉草酸、酪酸、カプロン酸、カプリル酸、カプリン酸、ラウリル酸、ミスチリン酸、リモネン、アスコルビン酸、パントテン酸のいずれか一又は二以上からなる酸、過酸化水素、超微粒子二酸化チタン、カリミョウバンからなるアスベスト溶解剤
【請求項８】
請求項５に記載のアスベスト無害化湿式処理方法で得られるアスベスト溶解成分を不溶性塩として変換固形化した生成物からなる農業用肥料。
【発明の詳細な説明】
【技術分野】
【０００１】
本発明は、アスベスト溶解剤として、植物性有機酸とオルトリン酸および天然ミネラルイオン含有植物皮果汁液組成物による混合酸を用いてアスベスト含有廃材を溶解するアスベスト無害化湿式処理方法に関する。
【背景技術】
【０００２】
アスベストは、繊維状の針状結晶物で、長期間強度劣化することなく、耐熱耐火性、耐薬品性、耐摩耗性、耐震性等に優れ、安価であることから、建設資材の耐火吹付け、壁材、スレート材や電気製品、自動車のブレーキパッド、耐熱ガスケット、家庭用品等様々な分野で使用されてきたが、近年、アスベストの繊維状の針状結晶物が大気中に飛散して肺ガンや悪性中皮腫等の健康障害を引き起こす要因となることが分かり、その使用は禁止されている。
現在、アスベストの廃材は一般廃棄物として取扱われているが、アスベストの繊維状針状結晶物の大気中への飛散が問題となり、健康、安全対策のため、アスベストの繊維状針状結晶物を非繊維化する無害化処理対策が急務となっている。【０００３】
これまで、アスベストの無害化対策として、アスベスト廃材を無機酸により溶解した後、これに硫酸を加えて石膏化するアスベスト無害化処理方法が特許文献１に開示されている。また、繊維状物質を含む材料を、塩酸溶液や酢酸溶液により溶解し、試料中の炭酸ガスを除去した後、熱重量分析するアスベスト簡易分析法が特許文献２に開示されている。
【特許文献１】特開２００８−２４６４４５号公報
【特許文献２】特開２００８−３９６６０号公報
【発明の開示】
【発明が解決しようとする課題】
【０００４】
アスベストは、蛇紋岩系とカンラン岩質角閃石とが知られ、蛇紋岩質白石綿クリソタイル〔Ｍｇ６Ｓｉ４Ｏ１０（ＯＨ）８〕、角閃石質茶石綿アモサイト〔（Ｆｅ，Ｍｇ）７Ｓｉ８Ｏ２２（ＯＨ）２〕、角閃石質青石綿クロシドライト〔Ｎａ（Ｆｅ２+，Ｍｇ）３Ｆｅ３+２Ｓｉ８Ｏ２２（ＯＨ，Ｆ）２〕のクリソタイル、アモサイト、クロシドライトの三種が工業的にアスベスト建材として使用されていることが知られている。
この他、角閃石系のアンソフィライト〔Ｍｇ７Ｓｉ８Ｏ２２（ＯＨ）２〕トレモライト〔Ｃａ２Ｍｇ５Ｓｉ８Ｏ２２（ＯＨ）２〕、アクチノライト〔Ｃａ２（Ｍｇ，Ｆｅ）５Ｓｉ８Ｏ２２（ＯＨ）２〕が知られているが、耐摩擦材、耐熱材等に多く用いられ、建材用の利用は極めて少ないことが知られている。【０００５】
特許文献１（特開２００８−２４６４４５号公報）は、アスベストを含有する廃材を無機酸として塩酸、フッ酸、リン酸、硝酸の他フッ化物酸等、１種ないしそれ以上を用いて溶解処理するもので、カルシウムまたはマグネシウムが含まれる溶解処理液中に硫酸を添加して不溶性の硫酸カルシウムを析出されることが記述されている。
しかし、前述した工業的にアスベスト建材に用いられている三種のクリソタイル、アモサイト、クロシドライトの組成分中には、Ｍｇ、Ｆｅ、Ｎａ、Ｓｉが含有されているもののＣａは含有されていない。特願２００８−２４６４４５号公報は、アスベスト廃材中のセメントや消石灰の成分であるカルシウムを無機酸で溶解したものであって、アスベストから溶解したカルシウムではなく、アスベストの針状結晶からカルシウムが溶解するとして、これに硫酸を添加して硫酸カルシウムを生成させたとする化学的根拠は全くなく、課題がある。【０００６】
次に、特許文献２（特願２００８−３９６６０号公報）は、アスベスト中の繊維状物質を定性分析する際、アスベストに付着するセメント等の炭酸化物を除去するのに、酸として塩酸や酢酸を用いた、分析妨害ピークを除去するアスベストの簡易分析法である。
特開２００８−３９６６０号公報には、アスベストに付着したセメント成分の炭酸石灰分を酸で優先溶解することが記述されている。【０００７】
かくの如く、アスベスト含有廃材は、接着剤に用いたセメント成分の炭酸カルシウムを多く含有し、酸による単独での溶解処理には多くの困難と課題がある。【０００８】
本発明は、アスベスト溶解剤として、植物性有機酸とオルトリン酸および天然ミネラルイオン含有植物皮果汁液組成物による混合酸を用いてアスベスト含有廃材を溶解処理した後、これを不溶性塩に変換固形化処理し、農業用肥料とすることを目的とするアスベスト溶解剤およびアスベスト無害化湿式処理方法を提供するものである。
【課題を解決するための手段】
【０００９】
発明者らは、アスベストを含有する廃材を処理するに当たり、植物性有機酸のパイナップル皮果汁液の主成分であるイソ吉草酸〔（ＣＨ３）２ＣＨＣＨ２ＣＯＯＨ〕とオルトリン酸（Ｈ３ＰＯ４）との混酸を用いてアスベストの繊維状針状結晶物を浸漬すると、浸漬液中にアスベストの主成分であるマグネシウム（Ｍｇ）や鉄（Ｆｅ）がイオンとして溶解されることを見出した。【００１０】
さらに、発明者らは、鋭意研究を重ね、植物性有機酸のパイナップル皮果汁液の主成分であるイソ吉草酸とオルトリン酸との混酸の中に、酸化剤である過酸化水素と、超微粒子二酸化チタンと、カリミョウバンおよび天然ミネラルイオン含有植物皮果汁液組成物を添加することにより、アスベストの繊維状針状結晶物の溶解処理が容易となることが分かり本発明を完成するにいたった。【００１１】
本発明に用いたアスベスト含有廃材の繊維状針状結晶物は、蛇紋岩系のクリソタイル〔Ｍｇ６Ｓｉ４Ｏ１０（ＯＨ）８〕と角閃石系のアモサイト〔（Ｆｅ，Ｍｇ）７Ｓｉ８Ｏ２２（ＯＨ）２〕などが含有されることを示差熱天秤分析とＸ線回折により確認した。【００１２】
本発明のアスベストの蛇紋岩とオルトリン酸による溶解反応について説明する。  
蛇紋岩のクリソタイル〔Ｍｇ６Ｓｉ４Ｏ１０（ＯＨ）８〕は、４Ｍｇ（ＯＨ）２と２ＭｇＯと４ＳｉＯ２それぞれの酸化物または水酸化物との共晶により繊維状針状結晶物を成していることが分かる。
次に、クリソタイル〔Ｍｇ６Ｓｉ４Ｏ１０（ＯＨ）８〕のＭｇ（ＯＨ）２とＭｇＯとがオルトリン酸と反応し溶解してマグネシウムイオンとなることを溶解液中のＭｇ２+を蛍光X線定性分析により確認した。化学反応式を化（１）、（２）に示す。
【化（１）】
2010110477.tif 000003
【化（２）】
2010110477.tif 000004
【００１３】
蛇紋岩の共晶体のＭｇ（ＯＨ）２とＭｇＯとイソ吉草酸〔（ＣＨ３）２ＣＨＣＨ２ＣＯＯＨ〕とが反応し溶解してマグネシウムイオン化する反応式を化（３）（４）に示す。
【化（３）】
2010110477.tif 000005
【化（４）】
2010110477.tif 000006
【００１４】
本発明の植物性有機酸について説明する。本発明の植物性有機酸はパイナップル皮果汁液の主成分であるイソ吉草酸〔（ＣＨ３）２ＣＨＣＨ２ＣＯＯＨ〕や酪酸〔ＣＨ３ＣＨ２ＣＨ２ＣＯＯＨ〕と、ココナツ果汁液のカプロン酸〔ＣＨ３（ＣＨ２）４ＣＯＯＨ〕およびカプリル酸〔ＣＨ３（ＣＨ２）６ＣＯＯＨ〕と、柑橘皮果汁液のリモネン（Ｃ１０Ｈ１６）、アスコルビン酸（Ｃ６Ｈ８Ｏ６）、パントテン酸（Ｃ９Ｈ１７ＮＯ６）等複合植物性有機酸である。【００１５】
蛇紋岩のクリソタイル〔Ｍｇ６Ｓｉ４Ｏ１０（ＯＨ）５〕とイソ吉草酸との溶解反応式を化（３）、（４）に一例として記述したが、イソ吉草酸のみでなく、その他の上記した有機酸成分の化学反応の相乗効果により溶解が推移すると考えている。【００１６】
天然ミネラルイオン含有植物皮果汁液組成物について説明する。
天然ミネラルイオン含有植物皮果汁液組成物は、麦飯石、医王石、ヒル石等を、パイナップル皮果汁液を主成分とする植物性有機酸を用いて、ミネラル成分のＡｌ、Ｃａ、Ｋ、Ｍｎ、Ｆｅ、Ｔｉ、Ｓｉ、Ｐ等を含有すると共に、活性酸素の一種であるＯＨラジカル（・ＯＨ）を多量に含むことをＥＳＲ（Ｅｌｅｃｔｏｒｏｎ  Ｓｐｉｎ，  Ｒｅｓｏｎａｎｃｅ）測定のＤＭＰＯ（５−Ｄｉｍｅｔｙｌ，  ｐｈｙｒｒｏｌｉｎｅ１−ｏｘｉｄｅ）捕捉剤を用いるスピントラッピング法により確認している。
本発明は、特願２００８−２９３８８８に天然ミネラルイオン含有植物皮果汁液組成物として提案を行ってきている。
本発明の天然ミネラルイオン含有植物皮果汁液組成物中の活性酸素の一種であるＯＨラジカルについて詳しく説明する。
本発明者らは、天然ミネラルイオン含有植物皮果汁液組成物を極く少量添加するだけで大気中からの溶存酸素（ＤＯ）の酸化力が著しく増大する現象を数多く確認して来ている。本発明者らは、この現象は、麦飯石、医王石、ヒル石等の金属酸化物がミネラルイオン化する際に生成する活性酸素の一種であるＯＨラジカルが含有することによって起こる酸化力によるものではないかと考えた。
本発明は、この考えを科学的に実証するため、本発明の天然ミネラルイオン含有植物皮果汁液組成物のＥＳＲ（Ｅｌｅｃｔｏｒｏｎ  ｓｐｉｎ  ｒｅｓｏｎａｎｃｅ＝電子スピン共鳴）測定のスピントラッピング法により、ＤＭＰＯ−ＯＨ捕捉を確認し、天然ミネラルイオン含有植物皮果汁液組成物を少量添加することにより、活性酸素の一種であるＯＨラジカルが含有することを確認し、本発明の極めて重要なアスベスト溶解剤の成分組成要素となることが分かった。【００１７】
天然ミネラルイオン含有植物皮果汁液組成物の、一種の活性酸素であるラシカルＯＨ（・ＯＨ）は、反応性に富む酸化剤であり、過酸化水素や超微粒子二酸化チタンと共に、アスベストの角閃石系アモサイト〔（ＦｅＭｇ）７Ｓｉ８Ｏ２２（ＯＨ）２〕等に含まれるニ価鉄の酸化を促進する役割があり、アモサイトの二価鉄が酸化されて三価鉄になることにより、植物性有機酸のイソ吉草酸やオルトリン酸との反応が容易となり、単独酸では溶出が困難であったものが、天然ミネラルイオン含有植物皮果汁液組成物等の酸化剤の併用により浸出溶解が可能となることを見出した。【００１８】
角閃石系アモサイト〔（Ｆｅ，Ｍｇ）７Ｓｉ８Ｏ２２（ＯＨ）２〕と酸化剤入りオルトリン酸による溶解反応について説明する。
角閃石系のアモサイト〔（Ｆｅ，Ｍｇ）７Ｓｉ８Ｏ２２（ＯＨ）２〕は、    〔６（Ｆｅ，Ｍｇ）Ｏ〕［（Ｆｅ，Ｍｇ）（ＯＨ）２８ＳｉＯ２］であり、つまり６ＦｅＯ、Ｆｅ（ＯＨ）２、８ＳｉＯ２であり、６ＭｇＯ、Ｍｇ（ＯＨ）２、８ＳｉＯ２である。
二価鉄酸化物および水酸化鉄の酸化剤による酸化反応式を化（５）（６）に示す。
【化（５）】
2010110477.tif 000007
【化（６）】
2010110477.tif 000008
【００１９】
三価鉄酸化物とオルトリン酸との反応式を化（７）に示す。
【化（７）】
2010110477.tif 000009
なお、ＭｇＯ、Ｍｇ（ＯＨ）２とオルトリン酸およびイソ吉草酸との反応については化（１）、（２）および化（３）、（４）に示した。
これまで角閃石系のアスベストの溶解浸出が容易でなかったことの一つの原因は、繊維状針状結晶物の二価鉄が結晶体に含有されているためであることに着目したのは本発明で全く新規な着想である。【００２０】
本発明の天然ミネラルイオン含有植物皮果汁液組成物の酸化剤としての効果は、同時に添加する過酸化水素、超微粒子二酸化チタンを併用することにより、それぞれの相乗効果が一層高まり酸化反応が促進され、アスベスト含有廃材の溶解が容易となる。【００２１】
本発明のアスベスト溶解剤を壁材やスレート材等への噴霧吹付けや溶解作業を行う際、アスベスト廃材中に吸着された悪臭源が酸との反応により激しく発生し、作業環境が著しく悪化するため、本発明の天然ミネラルイオン含有植物皮果汁液組成物や過酸化水素、超微粒子二酸化チタンの酸化作用により消臭され、作業環境が改善される。またカリミョウバンは悪臭の低減改善剤としての働きを強化する作用がある。【００２２】
本発明は、アスベスト含有廃材を、本発明のアスベスト溶解剤で溶解処理する第一工程と、第一工程でのマグネシウム含有溶解液を可溶性炭酸カルシウムおよび塩化カルシウムを含む生石灰と消石灰を用いてアスベスト含有成分を不溶性塩とする第二工程と、第二工程で得られる変換固形化物を農業用肥料とする第三工程と、からなる。
【発明の効果】
【００２３】
本発明によれば、従来法のアスベスト含有廃材を酸溶解した後、再利用するため、固化物とした後８００〜１０００℃以上の高温処理したりすることがなく、常温でアスベスト組成分を変換固形化し農業用肥料とすることを可能にしたことは、アスベスト処理対策としての効果は多大である。
【図面の簡単な説明】
【００２４】
【図１】アスベスト含有廃棄物処理の概略工程図
【発明を実施するための最良の形態】
【００２５】
本発明の実施の形態について以下に説明する。
本発明の第一工程においては、アスベスト含有廃材を植物性有機酸とオルトリン酸、天然ミネラルイオン含有植物皮果汁液組成物、過酸化水素、超微粒子二酸化チタン、カリミョウバンからなるアスベスト溶解剤の中に浸漬または、壁材の耐火材、吹付けアスベスト材等への噴霧吹付け処理して、アスベスト組成分を溶解処理した後、第二工程においては、溶解処理後液に可溶性炭酸カルシウムおよび塩化カルシウムを含む生石灰、消石灰を用いて不溶性塩として変換固形化物農業用肥料原料とし、第三工程では、これを乾燥、粉砕し、農業用肥料とすることが可能となる。【００２６】
本発明における壁材の耐火材、吹付けアスベスト材等に対するアスベスト溶解剤の噴霧吹付け量の好適量は、厚み５ｃｍの場合、１ｍ２当たり１５〜４０ｇ、最も好適量は３０ｇである。これ以下の量ではアスベスト溶解剤のアスベスト壁材への浸透が低く、剥離作業環境が低下する。【００２７】
本発明のアスベスト溶解剤に対するアスベスト含有廃材の浸漬量は、３０〜７０％であり、好適には４０〜５０％である。【００２８】
本発明の実施の最良の形態について、アスベスト溶解剤のアスベスト含有廃材溶解の好適条件について説明する。
本発明のアスベスト溶解剤中のオルトリン酸（Ｈ３ＰＯ４、９８％）の濃度は５〜１５％で、好適には８〜１０％である。これより低濃度であっても高濃度であっても溶解が容易でなくなる。【００２９】
本発明の植物性有機酸の好適含有濃度は、イソ吉草酸〔（ＣＨ３）２ＣＨＣＨ２ＣＯＯＨ〕や酪酸〔ＣＨ３（ＣＨ２）２ＣＯＯＨ〕５〜２５％、最も好適濃度は１５％であり、ココナツ果汁液はカプロン酸〔ＣＨ３（ＣＨ２）４ＣＯＯＨ〕、カプリル酸〔ＣＨ３（ＣＨ２）６ＣＯＯＨ〕、カプリン酸〔ＣＨ３（ＣＨ２）８ＣＯＯＨ〕ラウリル酸〔ＣＨ３（ＣＨ２）１０ＣＯＯＨ〕ミスチリン酸〔ＣＨ３（ＣＨ２）１２ＣＯＯＨ〕等３〜２０％、最も好適濃度は１０％、柑橘皮果汁液は、リモネン（Ｃ１０Ｈ１６）アスコルビン酸（Ｃ６Ｈ８Ｏ６）、パントテン酸（Ｃ９Ｈ１７ＮＯ５）３〜１５％、最も好適濃度は１０％である。【００３０】
本発明の天然ミネラルイオン含有植物皮果汁液組成物のミネラルイオン濃度と遊離イソ吉草酸濃度は、Ｋ：５〜１５ｇ／ｌ、Ｃａ：０．５〜１．５ｇ／ｌ、Ｍｎ：０．１〜０．５ｇ／ｌ、Ｆｅ：５〜２０ｇ／ｌ、Ａｌ：３〜１５ｇ／ｌ、Ｔｉ：０．５〜１．５ｇ／ｌ、遊離イソ吉草酸〔（ＣＨ３）２ＣＨＣＨ２ＣＯＯＨ〕：１０〜３０ｇ／ｌ、それぞれの好適濃度範囲であれば酸化剤として、溶解する際の促進効果が高い。好適濃度範囲については実施例において具体的に例示する。【００３１】
酸化剤である過酸化水素の好適濃度は、Ｈ２Ｏ２：１０〜３０ｇ／ｌ、超微粒子二酸化チタンは、０．１〜３ｇ／ｌが好適濃度である。これより低濃度ではアスベスト（二価鉄含有角閃石類）の溶解は容易でなくなる。【００３２】
カリミョウバン〔ＫＡｌ（ＳＯ４）・１２Ｈ２Ｏ〕の好適濃度は、５〜２０ｇ／ｌで、最も好適濃度は１０ｇ／ｌであり、アスベスト吹付壁材に噴霧吹付け作業の際、発生する悪臭を除去するために有効である。これより低濃度では効果が低く、高濃度では効果は同等である。【００３３】
実施例により、本発明をさらに詳しく説明する。なお、本実施例は本発明の一実施形態に過ぎず、なんら限定解釈されるものではなく、本発明の範囲内で設計変更可能である。
≪実施例１≫【００３４】
アスベストの蛇紋岩質白石綿クリソタイル〔Ｍｇ６Ｓｉ４Ｏ１０（ＯＨ）８〕原石５０ｇ（粒径３ｍｍφ以下８０％）をオルトリン酸（Ｈ３ＰＯ４、９８％）２０ｇと、植物性有機酸のパイナップル皮果汁液（イソ吉草酸１５％、酪酸１０％）との混合酸２００ｍｌに浸漬し、常温にて３０分間攪拌処理した。
それぞれの成分定性分析の結果、溶解処理液中にマグネシウム（Ｍｇ）を確認した。溶解残渣をＸ線回折の結果、ＳｉＯ２を確認した。
白石綿クリソタイル〔Ｍｇ６Ｓｉ４Ｏ１０（ＯＨ）８〕繊維状針状結晶体は、オルトリン酸と植物性有機酸との混合酸により溶解切断されたことを確認し、溶解残渣のＸ線回折によりＳｉＯ２を確認した。また残渣中にクリソタイルは確認されなかった。
≪実施例２≫【００３５】
アスベストの角閃石系茶石綿アモサイト〔（Ｆｅ，Ｍｇ）７Ｓｉ８Ｏ２２（ＯＨ）２〕原石５０ｇ（粒径３ｍｍφ以下８０％）をオルトリン酸（Ｈ３ＰＯ４、９８％）２０ｇと植物性有機酸のパイナップル皮果汁液（イソ吉草酸１５％、酪酸１０％）との混合酸２００ｍｌに、過酸化水素（３５％）５ｇ、超微粒子二酸化チタン５ｇ、カリミョウバン３ｇ、天然ミネラルイオン含有植物皮果汁液組成物２０ｍｌを加えたアスベスト溶解液中に浸漬し、３０分間常温にて攪拌した。これを固液分離した後、溶解処理後液と溶解残渣を得た。
溶解処理後液を定性分析した結果、マグネシウム（Ｍｇ）と三価鉄（Ｆｅ３＋）を確認した。残渣はＸ線回折の結果ＳｉＯ２を確認した。
オルトリン酸（Ｈ３ＰＯ４）２０％溶液のみによる比較テストでは、アモサイトの結晶は、浸漬時間３０分では残渣の中に残留し、浸漬時間３時間でも残渣の中に残留することを確認した。
≪実施例３≫【００３６】
アスベスト含有廃材（粒径５ｍｍφ以下８０％）９０ｇをオルトリン酸（Ｈ３ＰＯ４、９８％）１０ｇと≪実施例２≫に用いたアスベスト溶解液２００ｍｌの中に浸漬し、常温にて３０分間攪拌し溶解処理した。これを固液分離し溶解処理後液と溶解残渣を得た。溶解処理後液の定性分析の結果、マグネシウム（Ｍｇ）と三価鉄（Ｆｅ３＋）を確認した。Ｘ線回折の結果残渣からＳｉＯ２を確認したが、アスベスト組成物のクリソタイル、アモサイト等は確認しなかった。
≪実施例４≫【００３７】
≪実施例３≫で得た溶解処理後液１００ｍｌの中に溶解性炭酸カルシウム３０ｇ、塩化カルシウム１０ｇ、生石灰（貝殻仮焼ＣａＯ）１０ｇを投入し、水分４０％の固化物８０ｇを得た。この固化物を乾燥後、Ｘ線回析した結果、ＭｇＣＯ３とＭｇ（ＯＨ）２およびＭｇＣｌ２を確認した。
≪実施例５≫【００３８】
アスベスト含有廃棄物処理の概略工程を図１に示す。
【産業上の利用可能性】
【００３９】
本発明は、主成分の植物性有機酸とオルトリン酸（Ｈ３ＰＯ４）に加え天然ミネラルイオン含有植物皮果汁液組成物、過酸化水素、超微粒子二酸化チタン、カリミョウバンからなるアスベスト溶解液を用いて、アスベスト含有廃材を浸漬または噴霧吹付け処理を実施することにより、常温で安全かつ低コストで繊維状針状結晶物を切断、無害化することを可能にしたことは、今後の広範なアスベスト処理対策の推進に多大な貢献をするものと期待される。
【図１】
2010110477.tif 000010
【国際調査報告】
2010110477.tif 000011
2010110477.tif 000012
2010110477.tif 000013
2010110477.tif 000014